一般式A1062式中、AはSr、Ba及びCaの少なくとも1種であるで表されるアパタイト化合物に貴金属成分が担持されていることを特徴とする排気ガス浄化用触媒。担持されている貴金属成分の量がアパタイト化合物の質量を基準にして01~5質量である請求項1記載の排気ガス浄化用触媒。式Sr1062で表されるアパタイト化合物にPd又はPtが担持されていることを特徴とする請求項1又は2記載の排気ガス浄化用触媒。排気ガス浄化用触媒のための担体であって、一般式A1062式中、AはSr、Ba及びCaの少なくとも1種であるで表されるアパタイト化合物であることを特徴とする担体。しかしながら、従来の三元触媒は内燃機関の排気ガス中に含まれているTHC、CO、NOxに対して効き始める温度が高いので、三元触媒が効き始める温度未満で排出されるTHC、CO、NOxを十分に浄化することはできない。例えば、自動車等のエンジンの始動直後に排出されるTHC、CO、NOxを十分に浄化することはできないという問題がある。従って、排気ガスに対してより低温で浄化効果が得られ、高温域でも十分に浄化性能を発揮する排気ガス浄化用触媒が求められている。本発明は上述した事情に鑑み、周期的なリッチ又はリーン条件下で燃料を供給して燃焼させる内燃機関の排気ガス中に含まれているTHC、NOxに対して低温域から高温域まで高い浄化性能を発揮する排気ガス浄化用触媒を提供することを目的としている。本発明者らは上記目的を達成するために鋭意検討した結果、担体として一般式A1062式中、AはSr、Ba及びCaの少なくとも1種であるで表されるアパタイト化合物を用い、該担体にPd、Pt、Rh等の貴金属成分を担持させることにより上記目的が達成されることを見いだし、本発明を完成した。即ち、本発明の排気ガス浄化用触媒は、一般式A1062式中、AはSr、Ba及びCaの少なくとも1種であるで表されるアパタイト化合物に貴金属成分が担持されていることを特徴とする。本発明の排気ガス浄化用触媒においては、上記一般式のアパタイト化合物の内でAがSrであることが好ましく、又、貴金属成分がPd又はPtであることが好ましい。また、排気ガス浄化用触媒のための本発明の担体は、一般式A1062式中、AはSr、Ba及びCaの少なくとも1種であるで表されるアパタイト化合物であることを特徴とする。本発明の担体を用いた本発明の排気ガス浄化用触媒は、周期的なリッチ又はリーン条件下で燃料を供給して燃焼させる内燃機関の排気ガス中に含まれているTHC、NOxに対して低温域から高温域まで高い浄化性能を発揮するので、内燃機関から排出される排気ガスと接触させることにより安定した排気ガス浄化性能を得ることができるという効果を奏する。以下に、本発明の実施形態を具体的に説明する。排気ガス浄化用触媒のための本発明の担体は、一般式A1062式中、AはSr、Ba及びCaの少なくとも1種であるで表されるアパタイト化合物であり、本発明の排気ガス浄化用触媒は、一般式A1062式中、AはSr、Ba及びCaの少なくとも1種であるで表されるアパタイト化合物を担体とし、該担体にPd、Pt、Rh等の貴金属成分が担持されているものである。このような本発明の排気ガス浄化用触媒は周期的なリッチ又はリーン条件下で燃料を供給して燃焼させる内燃機関の排気ガス中に含まれているTHC、NOxに対して、自動車等のエンジン始動直後の比較的低温状態においても触媒活性が充分に高く、低温域において優れた排気ガス浄化性能が得られるものである。従って、本発明の排気ガス浄化用触媒は、例えば、自動車等の内燃機関において排出される排気ガスの浄化に好適に用いられる。本発明の排気ガス浄化用触媒においてはPd、Pt、Rh等の貴金属成分の担持量はアパタイト化合物の質量を基準にして0.1~5質量程度であることが好ましい。Pd、Pt、Rh等の貴金属成分の担持量が0.1質量未満である場合には浄化性能が不十分である傾向がある。また、Pd、Pt、Rh等の貴金属成分の担持量が5質量を超えてもその増加に見合った浄化性能の向上が得られず、コスト高になる傾向がある。本発明の担体であるアパタイト化合物の製造方法の一態様について説明する。まず、Sr、Ba又はCaの化合物の水溶液Aを調製する。Sr、Ba又はCaの化合物として、例えば、それぞれの酢酸塩を用いることができる。Sr又はBaの酢酸塩を用いる場合には、硝酸等の酸を加えて溶解させることが好ましい。一方、リン酸化合物を水に溶解させて水溶液Bを調製する。リン酸化合物として、例えば、リン酸二水素カリウム、リン酸二水素ナトリウム等を用いることができる。次に、水溶液Bに対して、水溶液A及びアルカリ水溶液を同時に少量ずつ加えて、これらの混合水溶液をアルカリ性に保ちながら沈殿物を生成させる。その際の混合水溶液のpHは12~13とすることが好ましい。滴下するアルカリ水溶液として、例えば水酸化ナトリウム、水酸化カリウム等の1~2mol/L程度の水溶液を用いることができる。得られる沈殿物を40~90°Cで12~24時間程度熟成させた後、水洗し、ろ過し、100~120°Cで乾燥させてアパタイト化合物前駆体を得る。このアパタイト化合物前駆体を600~1000°Cで3~12時間程度焼成することで所望のアパタイト化合物を得ることができる。なおアパタイト化合物の組成比の係数については若干のズレがあっても本発明で目的とする効果が得られるので、アパタイト化合物の組成比の係数については若干のズレは許容されるものである。本発明の排気ガス浄化用触媒の製造方法としては、例えば、粉末又はスラリー状のアパタイト化合物、例えば、上記のようにして得られたアパタイト化合物を貴金属成分含有溶液塩基性又は酸性の貴金属塩の溶液に浸漬するか又は貴金属成分含有溶液と混合して貴金属成分をアパタイト化合物に吸着させ、加熱して蒸発乾固させ、次いで焼成することによって本発明に係る触媒を得ることができる。本発明の排気ガス浄化用触媒は、上記のアパタイト化合物と貴金属成分、例えばPdやPtとからなる態様で用いることも、基材フィルター上に本発明の排気ガス浄化用触媒を担持させた態様で用いることもできる。後者の場合にはバインダー成分としてSiO2、TiO2、ZrO2又はAl2O3等を用いることが好ましい。上記の基材フィルターは公知のいかなる形状であっても良いが、三次元立体構造を有するものが好ましい。三次元立体構造を有するフィルターの具体例として、ウォールスルー型、フロースルーハニカム型、ワイヤメッシュ型、セラミックファイバー型、金属多孔体型、粒子充填型、フォーム型等を挙げることができる。また、基材の材質としてコージェライト、SiC等のセラミック、Fe-Cr-Al合金、ステンレス合金等を挙げることができる。このような基材上に本発明の排気ガス浄化用触媒を担持させる方法としては、例えば、本発明の排気ガス浄化用触媒のスラリーを基材に塗布し、これを焼成して製造してもよく、或いはアパタイト化合物のスラリーを基材に塗布してアパタイト化合物の層を形成した後、これを貴金属成分含有溶液に浸漬してアパタイト化合物の層上に貴金属成分を吸着させてこれを焼成して製造してもよい。以下に、本発明を実施例に基づいて説明する。実施例1まず、目的化合物の所定比となるように秤量した酢酸カルシウムを純水に溶解して透明水溶液Aを得た。次に、所定比になるように秤量したリン酸二水素カリウムを純水に溶解して得られた透明水溶液Bに上記の透明水溶液A及び1mol/Lの水酸化カリウム水溶液を同時に滴下した。この沈殿操作において水溶液のpHを8~14に保持した。得られた沈殿物を90°Cで24時間熟成させた後、水洗し、ろ過し、100°Cで乾燥させて前駆体を得た。この前駆体を600°Cで3時間焼成して所望のアパタイト化合物であるCa1062を得た。次にCa1062に対して1質量のPdとなるように硝酸Pdを含浸させた後に蒸発乾固させ、600°Cで3時間焼成して、1質量Pd/Ca1062からなる排気ガス浄化用触媒を得た。この排気ガス浄化用触媒粉末のBET比表面積は31m2/gであった。実施例2まず、目的化合物の所定比となるように秤量した酢酸ストロンチウムを純水に溶解し、1mol/Lの硝酸を添加して透明水溶液Cを得た。次に、所定比になるように秤量したリン酸二水素カリウムを純水に溶解して得られた透明水溶液Bに上記の透明水溶液C及び1mol/Lの水酸化カリウム水溶液を同時に滴下した。この沈殿操作において水溶液のpHを12~13に保持した。得られた沈殿物を90°Cで24時間熟成させた後、水洗し、ろ過し、100°Cで乾燥させて前駆体を得た。この前駆体を600°Cで3時間焼成して所望のアパタイト化合物であるSr1062を得た。次にSr1062に対して1質量のPdとなるように硝酸Pdを含浸させた後に蒸発乾固させ、600°Cで3時間焼成して、1質量Pd/Sr1062からなる排気ガス浄化用触媒を得た。この排気ガス浄化用触媒粉末のBET比表面積は37m2/gであった。実施例3まず、目的化合物の所定比となるように秤量した酢酸バリウムを純水に溶解し、4mol/Lの硝酸を添加して透明水溶液Dを得た。次に、所定比になるように秤量したリン酸二水素ナトリウムを純水に溶解して得られた透明水溶液Eに上記の透明水溶液D及び2mol/Lの水酸化ナトリウム水溶液を同時に滴下した。この沈殿操作において水溶液のpHを12~13に保持した。得られた沈殿物を90°Cで24時間熟成させた後、水洗し、ろ過し、100°Cで乾燥させて前駆体を得た。この前駆体を600°Cで3時間焼成して所望のアパタイト化合物であるBa1062を得た。次にBa1062に対して1質量のPdとなるように硝酸Pdを含浸させた後に蒸発乾固させ、600°Cで3時間焼成して、1質量Pd/Ba1062からなる排気ガス浄化用触媒を得た。この排気ガス浄化用触媒粉末のBET比表面積は34m2/gであった。実施例4実施例1と同様に処理して得られたCa1062に対して1質量のPtとなるようにジニトロジアミン白金溶液を含浸させた後に蒸発乾固させ、600°Cで3時間焼成して1質量Pt/Ca1062から成る排気ガス浄化用触媒を得た。この排気ガス浄化用触媒粉末のBET比表面積は30m2/gであった。実施例5実施例2と同様に処理して得られたSr1062に対して1質量のPtとなるようにジニトロジアミン白金溶液を含浸させた後に蒸発乾固させ、600°Cで3時間焼成して1質量Pt/Sr1062から成る排気ガス浄化用触媒を得た。この排気ガス浄化用触媒粉末のBET比表面積は37m2/gであった。実施例6実施例3と同様に処理して得られたBa1062に対して1質量のPtとなるようにジニトロジアミン白金溶液を含浸させた後に蒸発乾固させ、600°Cで3時間焼成して1質量Pt/Ba1062から成る排気ガス浄化用触媒を得た。この排気ガス浄化用触媒粉末のBET比表面積は33m2/gであった。実施例7まず、目的化合物の所定比となるように秤量した酢酸ストロンチウム及び酢酸バリウムを純水に溶解して透明水溶液Fを得た。次にこの透明水溶液Fにリン酸二水素ナトリウムを添加した。この時、溶液は白濁を呈した。この白濁溶液に4mol/Lの水酸化ナトリウム水溶液を滴下した。この沈殿操作において水溶液のpHを13に保持した。得られた沈殿物を90°Cで24時間熟成させた後、水洗し、ろ過し、100°Cで乾燥させて前駆体を得た。この前駆体を600°Cで3時間焼成して所望のアパタイト化合物であるSr6Ba46662からなる排気ガス浄化用触媒を得た。この排気ガス浄化用触媒粉末のBET比表面積は22m2/gであった。実施例8実施例7と同様に処理して得られたSr8Ba262に対して1質量のPtとなるようにジニトロジアミン白金溶液を含浸させた後に蒸発乾固させ、600°Cで3時間焼成して1質量Pt/Sr8Ba262からなる排気ガス浄化用触媒を得た。この排気ガス浄化用触媒粉末のBET比表面積は30m2/gであった。<排気ガス浄化性能試験>実施例1~8の各々の排気ガス浄化用触媒をそれぞれふるい分けして20~60メッシュの部分を採取した。その後、各々の0.1gをそれぞれ固定床流通反応装置の反応器に充填し、0.5O2-He雰囲気中に600°Cで10分間保持した。その後、降温しながら下記の第1表に示す組成のモデルガスを0.5L/minで流通させて200~600°Cの温度条件下での排ガス浄化性能を評価した。その結果は下記の第2表及び第3表に示す通りであった。第2表および第3表に示すデータから明らかなように、実施例2の本発明のPd担持排気ガス浄化用触媒は、約300°C以下の低温域側でC3H6およびNOの転化率が共に優れているとともに、高温域においても安定したC3H6およびNOの転化率が得られている。また、実施例5の本発明のPt担持排気ガス浄化用触媒は、実施例2のPd担持排気ガス浄化用触媒と比較して、300°C未満のNOの低温活性は劣るものの、300°C以上では高いNO転化率を持続している。更に、Srの一部をBaに置換した実施例7および実施例8の本発明のPt担持排気ガス浄化用触媒は、実施例5及び6のPt担持排気ガス浄化用触媒では実施例2及び実施例3のPd担持排気ガス浄化用触媒と比較して劣る約300°C以下のC3H6転化率が改善されるとともにNOに対する最大転化率が向上している。